(57)【要約】【課題】簡便に表示画面に保護層を形成させることができ、かつ、形成された保護層のすべり性に優れるものとすることができる電子機器用表面改質剤を提供すること。【解決手段】電子機器用表面改質剤は、結合構造単位に式（ＲＳｉＯ3/2）で示されるシロキサンを含有するシリコーンレジンと、分子の両末端にシラノール基を有するジシラノール化合物と、を含有する。電子機器用表面改質剤は、一材型の表面改質剤であるため、簡便に表示画面１に塗装することができる。また、塗装された表面改質剤は、電子機器の表層で成膜して表面改質層１０を形成する際に、ジシラノール化合物のポリシロキサン主鎖３１が、電子機器の表層から外側に向けてループ形状体を形成する。表面改質層１０は、ポリシロキサン主鎖３１からなるループ形状体の丸みにより、人の指のすべり性に優れるものとすることができる。【選択図】図１
2020097690.tif 000002
【特許請求の範囲】
【請求項１】
結合構造単位に式（ＲＳｉＯ3/2）で示されるシロキサン（以下、「Ｔ単位シロキサン」という。）を含有するシリコーンレジンと、分子の両末端にそれぞれシラノール基を有するジシラノール化合物と、を含有することを特徴とする電子機器用表面改質剤。
【請求項２】
前記シリコーンレジンが、さらに、結合構造単位に式（Ｒ2ＳｉＯ2/2）で示されるシロキサン（以下、「Ｄ単位シロキサン」という。）を含有し、モル比で前記Ｔ単位シロキサン：該Ｄ単位シロキサン＝１０：９０〜９５：５であることを特徴とする請求項１に記載の電子機器用表面改質剤。
【請求項３】
前記ジシラノール化合物がポリシロキサン主鎖の両末端にそれぞれシラノール基を有するものであり、該ポリシロキサン主鎖がポリジメチルシロキサン又はジフェニルシロキサン−ジメチルシロキサン コポリマーである、ことを特徴とする請求項１に記載の電子機器用表面改質剤。
【請求項４】
前記ジシラノール化合物の重量平均分子量が、200〜200,000であることを特徴とする請求項１に記載の電子機器用表面改質剤。
【請求項５】
表層が電子機器用表面改質剤によって改質された電子機器であって、
該電子機器用表面改質剤が、結合構造単位にＴ単位シロキサンを含有するシリコーンレジンと、分子の両末端にシラノール基を有するジシラノール化合物と、を含有する、
ことを特徴とする電子機器。
【請求項６】
電子機器の表層を電子機器用表面改質剤によって改質する表面改質方法であって、
該電子機器用表面改質剤が、結合構造単位にＴ単位シロキサンを含有するシリコーンレジンと、分子の両末端にシラノール基を有するジシラノール化合物と、を含有する、
ことを特徴とする電子機器の表面改質方法。
【発明の詳細な説明】
【技術分野】
【０００１】
本発明は、スマートフォンなどの電子機器の表面を改質する電子機器用表面改質剤と、表層が電子機器用表面改質剤によって改質された電子機器と、電子機器の表層を電子機器用表面改質剤によって改質する表面改質方法に関する。
【背景技術】
【０００２】
スマートフォン、携帯電話、タブレット型パソコン及び携帯型ゲーム機などの携帯端末並びにカーナビゲーションなどの移動端末などの電子機器（以下、総じて「電子機器」という。）は、不本意に落下や衝突を受けることにより、表示画面に割れやキズが生じることがある。また、電子機器は、表示画面にタッチスクリーンパネルを使用しているものが多く、表示画面に指を滑らせて操作されるため、表示画面にキズが付き易い。表示画面に割れやキズが生じることを防止するため、従来から、表示画面に貼り付ける保護用フィルムや、表示画面に塗装する保護用コーティング剤が使用されている。
【０００３】
特許文献１には、化学強化ガラスからなる保護用フィルムが記載され、表示画面に貼り付けることにより、表示画面を保護する保護用フィルムが開示されている。また、特許文献２には、表示画面に設けられるカバー部材が記載され、カバー部材表層のフッ素含有有機ケイ素化合物を含む防汚層を形成する保護用コーティング剤が開示されている。
【先行技術文献】
【特許文献】
【０００４】
【特許文献１】特開２０１６−１９６３８３号公報
【特許文献２】特開２０１６−１９３８１７号公報
【発明の概要】
【発明が解決しようとする課題】
【０００５】
しかし、特許文献１に記載された保護用フィルムは、加工が困難であり、また、電子機器のそれぞれの表示画面の形状に合わせた保護用フィルムを用意する必要があり、製造コストが上昇するという課題があった。また、特許文献２に記載された保護用コーティング剤は、簡便な塗装方法では均一な層厚を形成し難く、表示画面に指を滑らせて操作する際に、操作性（滑り性）が悪くなるという課題があった。
【０００６】
本発明は、上述の課題を解決するものであり、簡便に表示画面に保護層を形成させることができ、かつ、形成された保護層のすべり性に優れるものとすることができる電子機器用表面改質剤を提供することを目的とする。
【課題を解決するための手段】
【０００７】
本発明に係る電子機器用表面改質剤は、結合構造単位に式（ＲＳｉＯ3/2）で示されるシロキサン（以下、「Ｔ単位シロキサン」という。）を含有するシリコーンレジンと、分子の両末端にシラノール基を有するジシラノール化合物と、を含有することを特徴とする。
【０００８】
本発明の電子機器用表面改質剤によれば、別途に添加剤などを必要としない、一材型の表面改質剤であるため、簡便に被塗装物に塗装することができる。また、塗装された表面改質剤は、電子機器の表層で成膜して表面改質層を形成する際に、ジシラノール化合物のポリシロキサン主鎖が、電子機器の表層から外側に向けてループ形状体を形成する。表面改質層は、表層に形成されたループ形状体の丸みにより、人の指のすべり性に優れるものとすることができる。
【０００９】
ここで、上記電子機器用表面改質剤において、前記シリコーンレジンが、さらに、結合構造単位に式（Ｒ2ＳｉＯ2/2）で示されるシロキサン（以下、「Ｄ単位シロキサン」という。）を含有し、モル比で前記Ｔ単位シロキサン：該Ｄ単位シロキサン＝１０：９０〜９５：５であるものとすることができる。
【００１０】
これによれば、Ｄ単位シロキサンが可撓性を有しているため、電子機器用表面改質剤から形成された表面改質層は、可撓性を有し、電子機器の表層の保護性により優れるものとすることができる。
【００１１】
また、上記電子機器用表面改質剤において、前記ジシラノール化合物がポリシロキサン主鎖の両末端にそれぞれシラノール基を有するものであり、該ポリシロキサン主鎖がポリジメチルシロキサン又はジフェニルシロキサン−ジメチルシロキサン コポリマーであるものとすることができる。
【００１２】
これによれば、ポリジメチルシロキサン又はジフェニルシロキサン−ジメチルシロキサン コポリマーが撥水性に優れるため、電子機器用表面改質剤から形成された表面改質層は、撥水性を有し、電子機器の表面の耐汚染性に優れるものとすることができる。
【００１３】
また、上記電子機器用表面改質剤において、前記ジシラノール化合物の重量平均分子量が、200〜200,000であるものとすることができる。
【００１４】
これによれば、電子機器用表面改質剤から形成された表面改質層は、表面改質層のすべり性をより優れるものとすることができる。
【００１５】
ここで、本発明に係る電子機器は、表層が電子機器用表面改質剤によって改質された電子機器であって、
該電子機器用表面改質剤が、結合構造単位にＴ単位シロキサンを含有するシリコーンレジンと、分子の両末端にシラノール基を有するジシラノール化合物と、を含有する、
ことを特徴とする。
【００１６】
本発明の電子機器によれば、電子機器の表層が電子機器用表面改質剤から形成された表面改質層によって保護され、表面改質層によって、電子機器の表層は、すべり性に優れるものとすることができる。
【００１７】
ここで、本発明に係る表面改質方法は、電子機器の表層を電子機器用表面改質剤によって改質する表面改質方法であって、
該電子機器用表面改質剤が、結合構造単位にＴ単位シロキサンを含有するシリコーンレジンと、分子の両末端にシラノール基を有するジシラノール化合物と、を含有する、
ことを特徴とする。
【００１８】
本発明の表面改質方法によれば、簡便に電子機器の表層に表面改質層を形成させることができ、かつ、表面改質層によって、電子機器の表層は、すべり性に優れるものとすることができる。
【発明の効果】
【００１９】
本発明の電子機器用表面改質剤によれば、簡便に電子機器の表層に表面改質層を形成させることができ、かつ、表面改質層によって、電子機器の表層は、人の指のすべり性に優れるものとすることができる。
【図面の簡単な説明】
【００２０】
【図１】本発明の一実施形態の電子機器用表面改質剤から形成された表面改質層によって改質されたスマートフォンの表示画面の表層の部分拡大図付きのモデル断面図である。
【図２】シリコーンレジンの結合構造単位を示す図である。
【発明を実施するための形態】
【００２１】
以下、本発明の一実施形態について説明する。実施形態では、図１に示すように、電子機器としてスマートフォンの表示画面１の表層を改質する表面改質層１０を形成する電子機器用表面改質剤（本明細書において、「表面改質剤」と略すことがある。）と表面改質剤によって改質された電子機器とその表面改質方法を例に採り説明する。もちろん、本発明は、スマートフォンへの用途に限定されるものではなく、携帯電話、ダブレット型パソコン若しくは携帯型ゲーム機などの携帯端末又はカーナビゲーションなどの移動端末などの電子機器に対しても適用することが可能なものである。
【００２２】
実施形態の表面改質剤によって改質されるスマートフォンの表示画面１の材質としては、有機質の材質として、ポリカーボネート（ＰＣ）、ポリウレタン、アリルカーボネート樹脂、ポリチオウレタン、エピスルフィド樹脂、透明ポリアミド（透明ナイロン）、ノルボルネン系樹脂、ポリイミド、ポリオレフィン系などがあり、無機質の材質として、ソーダ石灰ガラス、ホウケイ酸ガラス、石英ガラス、蛍石ガラス、サファイアガラス（アルミナガラス）などがある。なお、本明細書において、ガラスとは、非結晶体（アモルファス）のみならず結晶体（クリスタル）も含まれるものである。また、表示画面１の材質には、表面画面１を保護する保護用フィルムの材質も含まれるものである。
【００２３】
実施形態の表面改質剤は、表示画面１の材質が、有機質の材質である場合には、後述するシロキサンの構造単位同士の結合体によって、密着性に優れ、無機質の材質である場合には、シロキサンのシラノール基によって、密着性に優れるものである。
【００２４】
電子機器用表面改質剤は、シロキサンを含有するシリコーンレジンと、分子の両末端にシラノール基を有するジシラノール化合物と、を含有する。
【００２５】
シリコーンレジンとは、シロキサン結合（（−Ｓｉ−Ｏ−）n）を骨格とする樹脂であり、結合構造単位であるシロキサンのシラノール基同士が脱水縮合反応を起こすことにより形成されるものである。図２に示すように、シリコーンレジンを形成する結合構造単位のシロキサンとして、Ｍ単位シロキサン（１官能）、Ｄ単位シロキサン（２官能）、Ｔ単位シロキサン（３官能）及びＱ単位シロキサン（４官能）がある。
【００２６】
Ｔ単位シロキサンとは、結合構造単位が式（ＲＳｉＯ3/2）で示されるシロキサンであり、３官能のシロキサンである。Ｔ単位シロキサンを多く有するシリコーンレジンを含有する表面改質剤が成膜した表面改質層１０は、シリコーンレジンの結合構造単位となるシロキサンが３官能であるため、三次元的に結合した強固なコーティング被膜（表面改質層１０）を形成する。Ｔ単位シロキサンを多く有するシリコーンレジンを含有する表面改質層１０は、硬くて柔軟性にやや劣る層（膜）となる。また、Ｔ単位シロキサンは、３官能であるため、２官能分が主鎖を形成しても１官能分が余るため、ジシラノール化合物のシラノール基とも結合することが容易となる。なお、結合構造単位の式中のＲは、有機置換基であり、メチル基及び／又はフェニル基である（本明細書において、すべての結合構造単位の式中のＲについて同じ。）。
【００２７】
Ｄ単位シロキサンとは、結合構造単位が式（Ｒ2ＳｉＯ2/2）で示されるシロキサンであり、２官能のシロキサンである。Ｄ単位シロキサンを多く有するシリコーンレジンを含有する表面改質剤が成膜した表面改質層１０は、シリコーンレジンの結合構造単位となるシロキサンが二次元的に結合した鎖状体の集合体からなるコーティング被膜（表面改質層１０）を形成するため、Ｄ単位シロキサンを多く有するシリコーンレジンを含有する表面改質層１０は、柔軟な層（膜）となる。
【００２８】
電子機器用表面改質剤のシリコーンレジンが、Ｔ単位シロキサンを含有することにより、ジシラノール化合物のシラノール基とも結合することができ、表面改質剤が成膜した表面改質層１０は、滑り性に優れたものとすることができる。また、表面改質剤のシリコーンレジンが、さらに、Ｄ単位シロキサンを含有することにより、表面改質剤が成膜した表面改質層１０は、可撓性を有し、表示画面が衝撃を受けた際の保護性に優れるものとすることができる。
【００２９】
Ｔ単位シロキサンとＤ単位シロキサンのモル比率は、Ｔ単位シロキサン：Ｄ単位シロキサン＝１０：９０〜９５：５であることが好ましい。表面改質剤が成膜した表面改質層１０が滑り性に優れ、かつ、保護性に優れるものとすることができるためである。Ｔ単位シロキサンが上記より少ないと、結合することができるジシラノール化合物が少なくなり、表面改質剤が成膜した表面改質層１０の滑り性が劣るおそれがある。また、相対的にＤ単位シロキサンが多くなり、表面改質剤が成膜した表面改質層１０が柔軟過ぎる層となり、表面改質層１０の耐久性が劣るおそれがある。一方、Ｔ単位シロキサンが上記より多いと、相対的に、Ｄ単位シロキサンが少なくなり、表面改質剤が成膜した表面改質層１０の可撓性が劣り、保護性が劣るおそれがある。より好ましくは、Ｔ単位シロキサン：Ｄ単位シロキサン＝２０：８０〜９０：１０であり、さらに好ましくは、Ｔ単位シロキサン：Ｄ単位シロキサン＝３０：７０〜８５：１５である。
【００３０】
また、Ｔ単位シロキサンとＤ単位シロキサンの比率は、Ｒ／Ｓｉ比によって表わすこともできる。Ｒ／Ｓｉ比では、ケイ素原子１個あたり１個の有機基を持つＴ単位シロキサンは、Ｒ／Ｓｉ比が１．０となる。ケイ素原子１個あたり２個の有機基を持つＤ単位シロキサンは、Ｒ／Ｓｉ比が２．０となる。これによると、表面改質剤が成膜した表面改質層１０が滑り性に優れ、かつ、保護性に優れるものとすることができるＲ／Ｓｉ比は、１．０５〜１．９である。Ｒ／Ｓｉ比は、より好ましくは１．１〜１．８であり、さらに好ましくは１．１５〜１．７である。
【００３１】
なお、表面改質剤のシリコーンレジンは、その性能を損なわない限り、Ｍ単位シロキサン及び／又はＱ単位シロキサンを含有しても良い。
【００３２】
分子の両末端にシラノール基を有するジシラノール化合物とは、ポリシロキサン主鎖３１の両末端にシラノール基を有するシリコーンである。ジシラノール化合物は、シラノール基がシリコーンレジンと結合（縮合反応）することが可能であるため、シラノール反応性ポリマーとも称される。
【００３３】
ジシラノール化合物は、結合構造単位であるシロキサンのシラノール基と相溶性を有する２つのシラノール基と、結合構造単位のシロキサンとの相溶性に劣るポリシロキサン主鎖３１とから構成されている。シリコーンレジンのシロキサン単位は、表面改質層１０の形成前は、シラノール基を多く含有しているため、ジシラノール化合物の両末端のシラノール基とは相溶し、ポリシロキサン主鎖３１とは相溶し難く、表面改質剤の成膜過程において、ジシラノール化合物のポリシロキサン主鎖３１は、表面改質剤が成膜して形成される表面改質層１０の表面に現れる。表面改質層１０の表面に現れたポリシロキサン主鎖３１の両端末の２つのシラノール基は、シリコーンレジンのシロキサン単位と結合し、２つのシラノール基を結ぶポリシロキサン主鎖３１は、ループ形状体を形成し、表面改質層１０の表面を覆うものと推測される。ループ形状体となったポリシロキサン主鎖３１は、図１に示すように、表面改質層１０の外側に向けて弧を形成するため、弧の丸みにより、人の指のすべり性に優れるものと考えられる。
【００３４】
ポリシロキサン主鎖３１は、ポリジメチルシロキサン又はジフェニルシロキサン−ジメチルシロキサン コポリマーであるものが好ましい。ポリジメチルシロキサン又はジフェニルシロキサン−ジメチルシロキサン コポリマーが撥水性に優れるため、電子機器用表面改質剤から形成された表面改質層１０は、撥水性を有し、電子機器の表面の耐汚染性に優れるものとすることができる。ポリシロキサン主鎖３１がポリジメチルシロキサンであるジシラノール化合物を下記構造式（１）に示し、ポリシロキサン主鎖３１がジフェニルシロキサン−ジメチルシロキサン コポリマーであるジシラノール化合物を下記構造式（２）に示す。
【００３５】
【化１】
2020097690.tif 000003
【００３６】
【化２】
2020097690.tif 000004
【００３７】
ジシラノール化合物の重量平均分子量（以下、単に「平均分子量」と略すことがある。）は、200〜200,000であるものが好ましい。電子機器用表面改質剤から形成された表面改質層１０が、すべり性に優れたものとすることができるためである。ジシラノール化合物の平均分子量が200未満の場合には、ポリシロキサン主鎖３１が短く、ジシラノール化合物の分子に占める２つのシラノール基の割合が大きくなり、ジシラノール化合物は、シリコーンレジンと相溶し、コーティング被膜の表面を覆うループ形状体が少なくなり、表面改質層１０の滑り性が劣るおそれがある。一方、ジシラノール化合物の平均分子量が200,000を超える場合には、ポリシロキサン主鎖３１が長いため、ループ形状体として力を受けたときにポリシロキサン主鎖３１が動く状態となり、人が指で操作した際にべたつき感が発生し、これまた、表面改質層１０の滑り性が劣るおそれがある。また、ループ形状体が折り重なり、表面改質層１０の本来の性能を発揮できないおそれもある。より好ましくは、ジシラノール化合物の平均分子量は、400〜100,000であり、さらに好ましくは、1,000〜10,000である。なお、ポリシロキサン主鎖３１がポリジメチルシロキサンであるジシラノール化合物の最小となる分子量は、２４０である（上記構造式（１）において、ｍ＝１）。
【００３８】
ジシラノール化合物は、シラノール当量（ジシラノール化合物におけるシラノール基の質量含有率（％））によって、シリコーンレジンとの反応性が高いジシラノール化合物を好んで使用することができる。シリコーンレジンとの反応性が高いジシラノール化合物として、シラノール当量が０．０２〜１６％であるものを好んで使用することができる。シラノール当量が０．０２％未満だと、反応性が劣るおそれがある。一方、１６％を超えると、反応性は十分であるものの、ジシラノール化合物がシリコーンレジンと相溶するおそれがある。より好ましくは、シラノール当量は、０．０３〜８％であり、さらに好ましくは０．３〜３％である。
【００３９】
表面改質剤には、その他添加剤を添加することができ、その他添加剤として、触媒や希釈剤などを添加することができる。触媒は、表面改質剤の硬化速度や被膜の硬度を調整する添加剤であり、触媒として、リン酸系触媒、チタン系触媒又はアルミ系触媒などの市販品を使用することができる。希釈剤は、表面改質剤の粘度を調整する添加剤であり、希釈剤として、汎用のシリコーンオイルなどのシリコーン系希釈剤やパラフィン系やオレフィン系などの炭化水素系希釈剤を使用することができる。
【００４０】
電子機器用表面改質剤は、シリコーンレジンにジシラノール化合物と必要によりその他添加剤を混合・撹拌を行なうことによって製造することができる。撹拌には、汎用の防爆型撹拌機を用いる。ジシラノール化合物がシリコーンレジンに相溶可能であるため、電子機器用表面改質剤は、一材型の材料とすることができる。一材型の材料であるため、電子機器用表面改質剤は、簡便に、スマートフォンの表示画面１に塗布することができる。
【００４１】
電子機器用表面改質剤は、電子機器としてスマートフォンの表示画面１に塗布され、乾燥・成膜することによって、表面改質層１０が形成される。塗布方法は、特に限定されるものではないが、電子機器の出荷の際には、フローコート法、スプレーコート法、刷毛塗り法、ロールコート法などを使用することができ、使用者による電子機器のメンテナンスの際には、使用者がスプレーで塗布する方法や、スポイドなどを用いて表示画面１に塗布しクロスなどで塗り広げる方法などを使用することができる。
【００４２】
表示画面１に塗布された表面改質剤は、シリコーンレジンのシロキサンの構造単位同士の脱水縮合による結合が開始される。脱水縮合が進行しながら、表示画面１が有機質の材質である場合には、シロキサンの構造単位同士の結合体が有機質の材料に密着し、無機質の材質である場合には、シロキサンの未結合のシラノール基が無機質の材料に密着する。
【００４３】
表面改質剤に含まれるジシラノール化合物は、両末端のシラノール基がシロキサンの構造単位の脱水縮合による結合に加わり、両端末がシロキサンの構造単位と結合する。また、ジシラノール化合物は、塗布された直後の表面改質剤（表面改質層１０）の状態で、シリコーンレジンとの相溶性が良くないポリシロキサン主鎖３１が表面改質層１０の表面に現れる。このためジシラノール化合物は、両末端がシロキサンの構造単位と結合し、ポリシロキサン主鎖３１が表面改質層１０の表面に現れ、ループ形状体を形成する。ループ形状体となったポリシロキサン主鎖３１が外側に向けて弧を形成するため、ループ形状体が表面に現れた表面改質層１０は、人の指のすべり性に優れるものとなる。
【実施例】
【００４４】
以下、実施例により本発明をさらに詳細に説明する。実施例の電子機器用表面改質剤には、詳しくは後述する、Ｔ単位シロキサン：Ｄ単位シロキサンの比率を変更したシリコーンレジンと、ポリシロキサン主鎖３１の重量平均分子量を変更したジシラノール化合物と、を組み合わせた、複数の表面改質剤と、市販品（ポリシラザン系表面改質剤）とを使用した。
【００４５】
これらそれぞれの表面改質剤を、スマートフォンの表示画面１の素材として無機質のアルミナガラス（サファイアクリスタル）と有機質のポリカーボネート（ＰＣ）にそれぞれ、１００ｃｍ2当たりに０．２ｍＬ滴下し、市販のメガネクロスで塗り広げ、１日静置して、改質処理された表示画面の試験体とした。
【００４６】
これら試験体について、光沢度試験、撥水性試験、滑り性試験、指の皮脂の付着性試験、指の皮脂の除去性試験、耐擦傷性試験及び爪による引っ掻き性試験を実施して、その評価を行った。各試験の評価方法は、以下の通りである。
【００４７】
＜光沢度試験＞
光沢度試験は、試験体の光沢について、ブランク（未処理の表示画面）との相違を目視で判断した。そして、光沢がブランクより優れるものを◎、光沢がブランク同等であるものを○、光沢がブランクより僅かに劣るものを△、光沢がブランクより明らかに劣るものを×、として評価した。
【００４８】
＜撥水性試験＞
撥水性試験は、スプレーを用いて試験体に水道水を散布し、撥水性について、ブランクとの相違を目視で判断した。そして、撥水性がブランクより優れるものを◎、撥水性がブランク同等であるものを○、撥水性がブランクより僅かに劣るものを△、撥水性がブランクより明らかに劣るものを×、として評価した。
【００４９】
＜滑り性試験＞
滑り性試験は、試験体のタッチパネルを指で操作し、滑り性と応答性を評価した。そして、応答性に問題がなく滑り性がブランクより優れるものを◎、応答性に問題がなく滑り性がブランク同等であるものを○、応答性に問題がなく滑り性がブランクより僅かに劣るものを△、応答性に問題がある又は滑り性がブランクより明らかに劣るものを×、として評価した。
【００５０】
＜指の皮脂の付着性試験＞
指の皮脂の付着性試験は、滑り性試験後の試験体について、皮脂の付着性を評価した。そして、皮脂の付着がブランクより少なく見えるものを◎、皮脂の付着がブランク同等に見えるものを○、皮脂の付着がブランクより僅かに多く見えるものを△、皮脂の付着がブランクより明らかに多く見えるものを×、として評価した。
【００５１】
＜指の皮脂の除去性試験＞
指の皮脂の除去性試験は、指の皮脂の付着性試験後の試験体について、皮脂をメガネクロスで清掃し皮脂の除去性を評価した。そして、皮脂の除去がブランクより容易であると感じられるものを◎、皮脂の除去がブランク同等であると感じられるものを○、皮脂の除去がブランクより僅かに劣ると感じられるものを△、皮脂の除去がブランクより明らかに劣ると感じられるものを×、として評価した。
【００５２】
＜耐擦傷性試験＞
耐擦傷性試験は、試験体である改質処理された表示画面に、連続荷重式引掻強度試験機を用いて試験を行い、試験箇所の変化をその周囲の非試験箇所との比較により評価した。そして、非試験箇所と比較して、光沢の低下がみられないものを○、光沢の低下が僅かに見られるものを△、光沢の低下が著しいものを×、として評価した。試験条件は、連続荷重式引掻強度試験機：新東科学株式会社製連続荷重式引掻強度試験機ＴＹＰＥ１８、擦傷体：日本スチールウール株式会社製スチールウール＃００００、荷重：２５０ｇ、ストローク：２５ｍｍ、回数：５０往復である。
【００５３】
＜爪による引っ掻き性試験＞
爪による引っ掻き性試験は、試験体である改質処理された表示画面を爪で強く引っ掻き、表面改質層への影響を評価した。そして、表面改質層への影響が全くなかったものを○、表面改質層に部分的な剥離が見られたものを△、表面改質層の全体的な剥離が見られたものを×、として評価した。
【００５４】
（試験例）
表１には、試験例で使用したシリコーンレジンの詳細を記載する。シリコーンレジンＡ〜Ｅは、主に、Ｔ単位シロキサン：Ｄ単位シロキサンの比率を変更したものである。
【００５５】
【表１】
2020097690.tif 000005
【００５６】
表２には、試験例で使用したジシラノール化合物の詳細を記載する。ジシラノール化合物Ｆ〜Ｍは、主に、ジシラノール化合物のポリシロキサン主鎖３１の重量平均分子量を変更したものである。
【００５７】
【表２】
2020097690.tif 000006
【００５８】
表３は、表示画面１の材質が無機質のアルミナガラスである場合についての評価結果であり、評価した電子機器用表面改質剤の配合と、それぞれの電子機器用表面改質剤について上記の試験の評価結果を記載したものである。なお、表３では、試験例１〜１３が実施例となり、試験例１４（未処理品（表面改質剤で改質されていないアルミナガラス））と試験例１５（市販品（ポリシラザン系表面改質剤））が比較例となる。
【００５９】
【表３】
2020097690.tif 000007
【００６０】
（試験例１〜８）
試験例１〜８の電子機器用表面改質剤は、シリコーンレジンに、シリコーンレジンＢとシリコーンレジンＣを３：１に混合したものを使用し、ジシラノール化合物に、表２に記載するジシラノール化合物Ｆ〜Ｍをそれぞれ単独で添加した表面改質剤とした。混合する質量比は全て同じとした。試験例１〜８は、ジシラノール化合物のポリシロキサン主鎖３１の重量平均分子量の違いによる比較を行ったものである。シリコーンレジンは、シリコーンレジンＢとシリコーンレジンＣを３：１に混合したものであるため、Ｔ単位シロキサン：Ｄ単位シロキサン＝８７：１３であり、Ｒ／Ｓｉ比が１．１３、粘度が３０ｍｍ2／ｓであった。希釈剤には汎用のイソパラフィン系の希釈剤を使用し、触媒には汎用のチタン系の触媒を使用した。
【００６１】
光沢度試験では、試験例１〜８の表面改質剤から形成された表面改質層１０は、試験例１及び２がブランク（未処理品）同等であったが、試験例３〜８（重量平均分子量18,000以上）がブランクより優れるものであった。
【００６２】
撥水性試験では、試験例１〜８の表面改質剤から形成された表面改質層１０は、全てにおいてブランクより優れるものであった。
【００６３】
滑り性試験では、試験例１〜８の表面改質剤から形成された表面改質層１０は、試験例３，４，６，７（重量平均分子量18,000〜77,000）ではブランクより優れるものであった。試験例１及び２では、ジシラノール化合物のポリシロキサン主鎖３１が短く、ジシラノール化合物は、シリコーンレジンと相溶し、表面改質層１０を覆うループ形状体が少なくなったため、滑り性が劣るものになったと考えられる。また、試験例８では、ジシラノール化合物のポリシロキサン主鎖３１が長く、表面改質層１０上で、ループ形状体が滑り動く状態となり、べたつき感が発生し、滑り性が劣るものになった。なお、試験例５がブランクと同等であるのは、ジシラノール化合物のポリシロキサン主鎖３１が、ジフェニルシロキサン−ジメチルシロキサン コポリマーから形成されているため、ジメチルシロキサンより滑り性に劣ったものと推測する。
【００６４】
指の皮脂の付着性試験及び指の皮脂の除去性試験では、試験例１〜８の表面改質剤から形成された表面改質層１０は、試験例１及び２がブランクより僅かに劣る又はブランク同等であったが、試験例３〜７（重量平均分子量18,000〜77,000）ではブランクより優れるものであり、試験例８ではブランクより僅かに劣るものであった。これは、試験例１及び２では、表面改質層１０を覆うループ形状体が少ないため、指の皮脂の付着性と指の皮脂の除去性が劣るものになったと考えられる。また、試験例８では、ポリシロキサン主鎖３１が長く、ループ形状体が滑り動く状態となり、皮脂が付着し易く且つ除去し難い状態であったためと推測する。
【００６５】
耐擦傷性試験では、試験例１〜８の表面改質剤から形成された表面改質層１０は、非試験箇所と比較して、光沢の低下がみられなかった。
【００６６】
爪による引っ掻き性試験では、試験例１〜８の表面改質剤から形成された表面改質層１０は、全てにおいて剥離等の異常は確認できなかった。
【００６７】
（試験例９〜１３）
試験例９〜１３の電子機器用表面改質剤は、ジシラノール化合物に、ジシラノール化合物Ｈ（重量平均分子量18,000）を使用し、シリコーンレジンに、表１に記載するシリコーンレジンＡ〜Ｅをそれぞれ単独で添加した表面改質剤とした。混合する質量比は全て同じとした。試験例９〜１３は、シリコーンレジンのＴ単位シロキサン：Ｄ単位シロキサンの比率の違いによる比較を行ったものである。その他は、試験例１〜８と同じであり、その説明は省略する。
【００６８】
光沢度試験では、試験例９〜１３の表面改質剤から形成された表面改質層１０は、全てにおいてブランク同等であった。これは、試験例１〜８の結果と比較して、劣るものであり、試験例１〜８の電子機器用表面改質剤がシリコーンレジンに２種類のシリコーンレジンを混ぜ合わせたものを使用していることが原因と推測する。
【００６９】
撥水性試験、滑り性試験、指の皮脂の付着性試験及び指の皮脂の除去性試験では、試験例９〜１３の表面改質剤から形成された表面改質層１０は、全てにおいてブランクより優れるものであった。
【００７０】
耐擦傷性試験では、試験例１〜８の表面改質剤から形成された表面改質層１０は、試験例９〜１２（Ｔ単位シロキサン：Ｄ単位シロキサン＝１００：０〜７０：３０）では、非試験箇所と比較して、光沢の低下がみられなかったが、試験例１３（Ｔ単位シロキサン：Ｄ単位シロキサン＝６０：４０）では、光沢の低下が僅かに見られた。これは、試験例１３の電子機器用表面改質剤のシリコーンレジンにＤ単位シロキサンが多く含まれているため、形成された表面改質層１０が可撓性を有し、柔らかくなったためと推測される。
【００７１】
爪による引っ掻き性試験では、試験例１０〜１２は、剥離等の異常は確認できなかった。一方、試験例９は、剥離が確認でき、シリコーンレジンのＴ単位シロキサン：Ｄ単位シロキサンの比率が１００：０であるため、表面改質層１０が硬くなり、表面改質層１０が剥がれ易くなったものと推測される。また、試験例１３でも、剥離が確認でき、これは、シリコーンレジンのＴ単位シロキサン：Ｄ単位シロキサンの比率が６０：４０であるため、表面改質層１０が柔らかくなり、表面改質層１０が剥がれ易くなったものと推測される。
【００７２】
（試験例１４）
試験例１４は、未処理品（表面改質剤で改質されていないアルミナガラス）であり、光沢度試験、撥水性試験、滑り性試験、指の皮脂の付着性試験及び指の皮脂の除去性試験では、全ての試験項目の評価の基準となるため、評価は全て○である。耐擦傷性試験では、光沢の低下が僅かに見られ、表面改質剤で改質されていないアルミナガラスからなる表示画面１は、僅かであるがキズが付き易いことが確認できた。なお、表面改質剤で改質されていないため、爪による引っ掻き性試験は、未実施である。
【００７３】
（試験例１５）
試験例１５は、市販品（ポリシラザン系表面改質剤）から形成された表面改質層１０であり、光沢度、滑り性及び耐擦傷性が劣るものであった。なお、市販品は、表面改質剤の主剤に、添加剤として硬化剤を添加して、これらの成分が均一になるように撹拌することにより、使用（塗布）可能となるものであり、簡便に使用することができるものではなかった。
【００７４】
表４は、表示画面１の材質が有機質のポリカーボネート（ＰＣ）である場合についての評価結果であり、評価した電子機器用表面改質剤の配合と、それぞれの電子機器用表面改質剤について上記の試験の評価結果を記載したものである。なお、表４では、試験例１６〜２３が実施例であり、試験例２４（未処理品（表面改質剤で改質されていないポリカーボネート））と試験例２５（市販品）が比較例となる。
【００７５】
【表４】
2020097690.tif 000008
【００７６】
（試験例１６〜２３）
試験例１６〜２３の電子機器用表面改質剤は、シリコーンレジンに、シリコーンレジンＢとシリコーンレジンＣを３：１に混合したものを使用し、ジシラノール化合物に、表２に記載するジシラノール化合物Ｆ〜Ｍをそれぞれ単独で添加した表面改質剤とした。混合する質量比は全て同じとした。試験例１６〜２３は、ジシラノール化合物のポリシロキサン主鎖３１の重量平均分子量の違いによる比較を行ったものである。シリコーンレジンは、シリコーンレジンＢとシリコーンレジンＣを３：１に混合したものであるため、Ｔ単位シロキサン：Ｄ単位シロキサン＝８７：１３であり、Ｒ／Ｓｉ比が１．１３、粘度が３０ｍｍ2／ｓであった。希釈剤には汎用のイソパラフィン系の希釈剤を使用し、触媒には汎用のチタン系の触媒を使用した。
【００７７】
光沢度試験では、試験例１６〜２３の表面改質剤から形成された表面改質層１０は、試験例１６及び１７がブランク（未処理品）同等であったが、試験例１８〜２３（重量平均分子量18,000以上）がブランクより優れるものであった。
【００７８】
撥水性試験では、試験例１６〜２３の表面改質剤から形成された表面改質層１０は、全てにおいてブランクより優れるものであった。
【００７９】
滑り性試験では、試験例１６〜２３の表面改質剤から形成された表面改質層１０は、試験例１８，１９，２１，２２（重量平均分子量18,000〜77,000）ではブランクより優れるものであった。試験例１６及び１７では、ジシラノール化合物のポリシロキサン主鎖３１が短く、ジシラノール化合物は、シリコーンレジンと相溶し、表面改質層１０を覆うループ形状体が少なくなったため、滑り性が劣るものになったと考えられる。また、試験例２３では、ジシラノール化合物のポリシロキサン主鎖３１が長く、表面改質層１０上で、ループ形状体が滑り動く状態となり、べたつき感が発生し、滑り性が劣るものになった。なお、試験例２０がブランクと同等であるのは、ジシラノール化合物のポリシロキサン主鎖３１が、ジフェニルシロキサン−ジメチルシロキサン コポリマーから形成されているため、ジメチルシロキサンより滑り性に劣ったものと推測する。
【００８０】
指の皮脂の付着性試験及び指の皮脂の除去性試験では、試験例１６〜２３の表面改質剤から形成された表面改質層１０は、試験例１６及び１７がブランクより僅かに劣る又はブランク同等であったが、試験例１８〜２２（重量平均分子量18,000〜77,000）ではブランクより優れるものであり、試験例２３ではブランクより僅かに劣るものであった。これは、試験例１６及び１７では、表面改質層１０を覆うループ形状体が少ないため、指の皮脂の付着性と指の皮脂の除去性が劣るものになったと考えられる。また、試験例２３では、ポリシロキサン主鎖３１が長く、ループ形状体が滑り動く状態となり、皮脂が付着し易く且つ除去し難い状態であったためと推測する。
【００８１】
耐擦傷性試験では、試験例１６〜２３の表面改質剤から形成された表面改質層１０は、非試験箇所と比較して、光沢の低下がみられなかった。
【００８２】
爪による引っ掻き性試験では、試験例１６〜２３の表面改質剤から形成された表面改質層１０は、全てにおいて剥離等の異常は確認できなかった。
【００８３】
（試験例２４）
試験例２４は、未処理品（表面改質剤で改質されていないポリカーボネート）であり、光沢度試験、撥水性試験、滑り性試験、指の皮脂の付着性試験及び指の皮脂の除去性試験では、全ての試験項目の評価の基準となるため、評価は全て○である。耐擦傷性試験では、光沢の低下が著しく、表面改質剤で改質されていないポリカーボネートからなる表示画面１は、キズが付き易いことが確認できた。なお、表面改質剤で改質されていないため、爪による引っ掻き性試験は、未実施である。
【００８４】
（試験例２５）
試験例２５は、市販品（ポリシラザン系表面改質剤）から形成された表面改質層１０であり、光沢度、滑り性及び耐擦傷性が劣るものであった。
【符号の説明】
【００８５】
１…表示画面、１０…表面改質層、３１…ポリシロキサン主鎖。
【図１】
2020097690.tif 000009
【図２】
2020097690.tif 000010